ШИХТА ДЛЯ ПРОИЗВОДСТВА ПОРИСТОГО ЗАПОЛНИТЕЛЯ
CHARGE FOR PRODUCTION OF POROUS AGGREGATE

Изобретение относится к производству пористых заполнителей для бетонов.
Известна шихта для производства пористого заполнителя, содержащая, мас.%: глину 12,0-30,0; зола 44,0-77,0; нефелиновый шлам 9,0-22,0; дробленый шунгит 2,0-8,0 [1].
Задачей изобретения является повышение прочности пористого заполнителя.
Технический результат достигается тем, что шихта для производства пористого заполнителя, содержащая глину, золу ТЭС, дробленый шунгит, содержит компоненты при следующем соотношении, мас.%: глина легкоплавкая 76,0-78,0; дробленный до полного прохождения через сетку с размером отверстий 5 мм шунгит 4,0-6,0; просеянная через сетку с размером отверстий 5 мм зола ТЭС 16,0-20,0.
В таблице приведены составы шихты для производства пористого заполнителя.
Таблица
Компоненты
Состав, мас.%:
1
2
Глина легкоплавкая
78,0
76,0
Дробленный до полного прохождения через сетку с размером отверстий 5 мм шунгит
6,0
4,0
Просеянная через сетку с размером отверстий 5 мм зола ТЭС
16,0
20,0
Прочность при сжатии, МПа
~5
~5
Компоненты сырьевой смеси дозируют в требуемых количествах. Шунгит дробят до полного прохождения через сетку с размером отверстий 5 мм. Через эту же сетку просеивают золу ТЭС. Все компоненты смешивают, полученную шихту увлажняют до 18-23% и формуют из нее гранулы размером 20-40 мм, которые сушат до влажности не более 6% и обжигают при температуре 1100-1150°C.
Источники информации
1. SU 872502, 1981.